(57)【要約】【課題】弁作用金属の粉末を焼結した陽極チップ体２と、この陽極チップ体２における一端面２ａに固着した陽極ワイヤ３と、前記陽極チップ体２に対して誘電体膜及び固体電解質層を下地として形成した陰極側電極膜４とから成るコンデンサ素子２において、前記陽極チップ体に固体電解質層を形成する工程での不良品の発生率を、コンデンサ容量の減少を招来することなく、低減するとともに、小型・軽量化を図る。【解決手段】前記陽極ワイヤ３に撥水性を有する熱可塑性合成樹脂製のリング体１４を被嵌し、このリング体１４を、前記陽極チップ体２における一端面２ａに対して、加熱溶融した状態でその厚さが薄くなるように、押圧片Ｅ１，Ｅ２にて押圧する。【選択図】　　　　　　　　　　　図１３
2004047640.tif 000002
【特許請求の範囲】
【請求項１】
弁作用金属の粉末を焼結した陽極チップ体と、この陽極チップ体における一端面に固着した陽極ワイヤと、前記陽極チップ体に対して誘電体膜及び固体電解質層を下地として形成した陰極側電極膜とから成るコンデンサ素子において、
前記陽極ワイヤに撥水性を有する熱可塑性合成樹脂製のリング体が被嵌され、このリング体は、前記陽極チップ体における一端面に対して、加熱溶融された状態でその厚さが薄くなるように押圧されていることを特徴とする固体電解コンデンサにおけるコンデンサ素子。
【請求項２】
前記請求項１の記載において、前記リング体が、熱収縮性を有する熱可塑性合成樹脂製であることを特徴とする固体電解コンデンサにおけるコンデンサ素子。
【請求項３】
弁作用金属の粉末による陽極チップ体を、その一端面に陽極ワイヤを固着して製造する工程と、前記陽極ワイヤに撥水性を有する熱可塑性合成樹脂製のリング体を被嵌する工程と、前記リング体を前記陽極チップ体の一端面に対して加熱溶融した状態でその厚さを薄くなるように押圧する工程と、前記陽極チップ体に対して化成液への浸漬しての陽極酸化処理にて誘電体膜を形成する工程と、これらに次いで、前記陽極チップ体に対して固体電解質用溶液への浸漬・引き揚げ・焼成にて固体電解質を形成する工程とから成ることを特徴とする固体電解コンデンサにおけるコンデンサ素子の製造方法。
【請求項４】
弁作用金属の粉末を焼結した陽極チップ体と、この陽極チップ体における一端面に固着した陽極ワイヤと、前記陽極チップ体に対して誘電体膜及び固体電解質層を下地として形成した陰極側電極膜とで構成したコンデンサ素子を、陽極側リード端子と陰極側リード端子との間に配設し、このコンデンサ素子における陽極ワイヤを、前記陽極側リード端子に固着する一方、前記コンデンサ素子における陰極側電極膜を、前記陰極側リード端子に電気的に接続して成る固体電解コンデンサにおいて、
前記陽極ワイヤに撥水性を有する熱可塑性合成樹脂製のリング体が被嵌され、このリング体は、前記陽極チップ体における一端面に対して、加熱溶融された状態でその厚さが薄くなるように押圧されていることを特徴とする固体電解コンデンサ。
【発明の詳細な説明】
【０００１】
【発明の属する技術分野】
本発明は、タンタル、ニオブ又はアルミニウム等の弁作用金属を使用した固体電解コンデンサにおいて、これに使用するコンデンサ素子と、このコンデンサ素子を製造する方法と、このコンデンサ素子を用いた固体電解コンデンサとに関するものである。
【０００２】
【従来の技術】
一般に、この種の固体電解コンデンサには、おおまかに言って、例えば、特開昭６０−２２０９２２号公報等に記載され、且つ、図１に示すように構成した固体電解コンデンサ１００′と、例えば、特開平２−１０５５１３号公報等に記載され、且つ、図２に示すように構成した安全ヒューズ付き固体電解コンデンサ２００′とがある。
【０００３】
前者の固体電解コンデンサ１００′は、弁作用金属の粉末を固め焼結した多孔質の陽極チップ体２′と、この陽極チップ体２′における一端面２ａ′に固着した弁作用金属製の陽極ワイヤ３′と、前記陽極チップ体２′に対して誘電体膜及び固体電解質層を下地として形成した陰極側電極膜４′とから成るコンデンサ素子１′を、左右一対のリード端子５′，６′の間に、当該コンデンサ素子１′における陽極ワイヤ３′を一方の陽極側リード端子５′に対して溶接等に固着するように配設し、このコンデンサ素子１′における陰極側電極膜４′に、他方の陰極側リード端子６′を直接に電気的に接続する一方、これらの全体を合成樹脂製のパッケージ体７′にて密封して成る構造である。
【０００４】
また、後者の安全ヒューズ付き固体電解コンデンサ２００′は、同じく弁作用金属の粉末を固め焼結した多孔質の陽極チップ体２′と、この陽極チップ体２′における一端面２ａ′に固着した弁作用金属製の陽極ワイヤ３′と、前記陽極チップ体２′に対して誘電体膜及び固体電解質層を下地として形成した陰極側電極膜４′とから成るコンデンサ素子１′を、左右一対のリード端子５′，６′の間に、当該コンデンサ素子１′における陽極ワイヤ３′を一方の陽極側リード端子５′に対して溶接等に固着するように配設し、このコンデンサ素子１′における陰極側電極膜４′と、他方の陰極側リード端子６′との間を、過電流又は温度の上昇によって溶断するようにした安全ヒューズ線８′を介して電気的に接続する一方、これらの全体を合成樹脂製のパッケージ体９′にて密封して成る構造である。
【０００５】
また、従来、この種の固体電解コンデンサに使用するコンデンサ素子を製造するに際しては、以下に述べる方法を採用している。
【０００６】
すなわち、先ず、タンタル等のような弁作用金属の粉末を、図３に示すように、多孔質の陽極チップ体２′に、当該陽極チップ体２′における一端面２ａ′からタンタル等のような弁作用金属による陽極ワイヤ３′が突出するように固め成形したのち焼結し、次いで、この多孔質の陽極チップ体２′を、図４に示すように、りん酸水溶液等の化成液Ａ中に、当該陽極チップ体２′における一端面２ａ′を上向きにして浸漬し、この状態で、前記化成液Ａ中の電極Ｂと、前記陽極ワイヤ３′との間に直流電流を印加するという陽極酸化処理を行うことにより、前記陽極チップ体２′における各金属粒子の表面に五酸化タンタル等の誘電体膜２ｂを形成するとともに、前記陽極ワイヤ３′のうち陽極チップ体２′に対する付け根部にも五酸化タンタル等の誘電体膜を形成する。
【０００７】
次いで、前記陽極チップ体２′を、図５に示すように、硝酸マンガン水溶液Ｃに対し、当該陽極チップ体２′における一端面２ａ′を上向きにして浸漬して、硝酸マンガン水溶液Ｃを陽極チップ体２の内部まで浸透したのち硝酸マンガン水溶液Ｃから引き揚げて焼成することを複数回にわたって繰り返すことにより、前記陽極チップ体２′における誘電体膜２ａ′の表面に、二酸化マンガン等の金属酸化物による固体電解質層４ａ′を形成する。
【０００８】
次いで、前記陽極チップ体２′における表面のうち前記一端面２ａ′を除く部分に、グラファイト層と下地とし銀又はニッケル等の金属層を上層として成る前記陰極側電極膜４′を、前記固体電解質層４ａ′に重ねて形成するようにしている。
【０００９】
ところで、前記したコンデンサ素子の製造行程において、二酸化マンガン等の金属酸化物による固体電解質層４ａ′を形成するとき、硝酸マンガン水溶液Ｃが、前記陽極ワイヤ３′における表面のうち陽極チップ体２′に対する付け根部の部分にまで伝い上がることにより、この付け根部の部分にも、二酸化マンガン等の固体電解質層が、陽極チップ体２における固体電解質層４ａと連続した状態で形成されることになるから、前記固体電解コンデンサ１００′，２００′の完成品として組み立てるに際して、前記陽極ワイヤ３′を、金属板製の陽極側リード端子５′に対して溶接等にて固着したとき、この陽極側リード端子５′に対して前記したように陽極ワイヤ３′の付け根部にまで連続して形成される固体電解質層が接触することになって、電気的なショートが発生し、多数の不良品が発生するのであった。
【００１０】
そこで、従来は、前記陽極酸化処理による五酸化タンタル等の誘電体膜２ｂ′を形成する工程の前か、或いは、誘電体膜２ａ′を形成する工程の後において、前記陽極ワイヤ３′における付け根部に、図６（ａ）に示すように、フッ素樹脂等の撥水性を有する合成樹脂製のリング体１０′を被嵌・装着するか、或いは、図６（ｂ）に示すように、撥水性を有する合成樹脂を溶剤にて溶解した状態で塗布したのち乾燥することによって被膜１１′を形成し、この状態で、前記した硝酸マンガン水溶液Ｃへの浸漬・引き揚げ・焼成にて固体電解質層４ａ′を形成する工程を行うことにより、硝酸マンガン水溶液が陽極ワイヤ３′における付け根部の部分にまで伝い上がることを、ひいては、陽極ワイヤ３′における付け根部にまで固体電解質層が連続して形成されることを、前記撥水性合成樹脂のリング体１０′又は被膜１１′にて防止するようにして、固体電解コンデンサの完成品として組み立てる場合における不良品の発生率を低減するようにしている。
【００１１】
【発明が解決しようとする課題】
しかし、前者のように、リング体１０′を陽極ワイヤ２′の付け根部に対して被嵌・装着した場合、このリング体１０′の下面と陽極チップ体２′の一端面２ａ　′との間に隙間が、陽極チップ体２′の一端面２ａ　′に存在する凹凸のために、必然的に存在していることに加えて、陽極ワイヤ３′の外周面とのリング体１０′の内周面と間にも隙間が存在している。
【００１２】
このために、前記陽極チップ体２′を、固体電解質層４ａ′を形成するための工程において、図５に示すように、硝酸マンガン水溶液Ｃ等の固体電解質用溶液に浸漬したとき、この硝酸マンガン水溶液等の固体電解質用溶液が、毛細管現象により、前記リング体１０′の下面と陽極チップ体２′の一端面２ａ′との間における隙間内に流入し、次いでリング体１０′の内周面と陽極ワイヤ３′の外周面との間における隙間内を通って、リング体１０′の上面側にまで伝い上がることになるから、前記硝酸マンガン水溶液の伝い上がりをリング体１０′にて完全に阻止することができず、ひいては、固体電解質層が陽極ワイヤ３′のうち前記リング体１０′の上面側の部分にも、陽極チップ体２′における固体電解質層４ａ′と連続した状態で形成されることになるから、固体電解コンデンサの完成品として組み立てる場合における不良品の発生率がまだ可成り高いのである。
【００１３】
しかも、前記固体電解コンデンサ１００′，２００′の完成品として組み立てるに際して、前記陽極ワイヤ３′を、金属板製の陽極側リード端子５′に対して溶接等にて固着する場合において、前記陽極チップ体２′における一端面２ａ′から陽極側リード端子５′までの首下寸法Ｓ′を、前記リング体１０′の厚さ寸法Ｔ′の分だけ大きくしなければならないから、完成品としての固体電解コンデンサ１００′，２００′における全長寸法Ｌ１′，Ｌ２′が予め決まっているときには、前記リング体１０が、前記陽極チップ体２′の長さ寸法Ｈ′を大きくすること、ひいては、コンデンサ容量を大きくすることの妨げになり、また、コンデンサ容量が予め決まっているとには、前記全長寸法Ｌ１′，Ｌ２′が、前記リング体１０′の厚さの分だけ増大し、大型化と重量のアップとを招来するのであった。
【００１４】
これに対し、後者のように、陽極ワイヤ３′における付け根部に対して、溶剤にて溶解した合成樹脂の塗布・乾燥により被膜１１′を形成する方法は、この被膜１１′を、陽極チップ体２′の一端面２ａ′と陽極ワイヤ３′の外周面との両方に対して隙間なく完全に密着することができるから、固体電解質用溶液に浸漬したときに、この固体電解質用溶液が陽極ワイヤ３′の付け根部にまで伝い上がること、ひいては、陽極ワイヤ３′のうち前記被膜１１′より上側の部分にまで固体電解質層が連続して形成することを大幅に低減できる。
【００１５】
しかし、その反面、合成樹脂を溶剤に溶解した状態で塗布したとき、この溶剤に溶解した合成樹脂が、乾燥するまでの間に、陽極チップ体２′における多孔質の組織内に奥深く染み込むことになり、この部分に固体電解質層を形成することができず、固体電解質層を形成することができない領域が前記溶剤に溶解した合成樹脂の染み込にて増大し、換言すると、陽極チップ体のうちコンデンサとしての機能を得ることができる実効体積が減少し、ひいては、コンデンサの容量が減少するばりか、前記陽極ワイヤ３′の付け根部に対して、溶剤に溶解した合成樹脂を陽極ワイヤ３′の全周囲にわたって塗布することに多大の手数を必要としてコストの大幅なアップを招来する。その上、前記被膜１１′における陽極チップ体２′の一端面２ａ′からの突出高さ寸法Ｔ″が大きくなり、ひいては、前記図１及び図２に示す固体電解コンデンサ１００′，２００′の完成品として組み立てるに際して、陽極チップ体２′における一端面２ａ′から陽極側リード端子５′までの首下寸法Ｓ′が、前記リング体１０′の場合よりも更に大きくなるから、コンデンサの大容量を妨げることが更に増大するばかりか、大型化及び重量が更に増大するのであった。
【００１６】
本発明は、これらの問題を解消することを技術的課題とするものである。
【００１７】
【課題を解決するための手段】
この技術的課題を達成するため本発明のコンデンサ素子は、
「弁作用金属の粉末を焼結した陽極チップ体と、この陽極チップ体における一端面に固着した陽極ワイヤと、前記陽極チップ体に対して誘電体膜及び固体電解質層を下地として形成した陰極側電極膜とから成るコンデンサ素子において、
前記陽極ワイヤに撥水性を有する熱可塑性合成樹脂製のリング体が被嵌され、このリング体は、前記陽極チップ体における一端面に対して、加熱溶融された状態でその厚さが薄くなるように押圧されている。」
ことを特徴としている。
【００１８】
また、本発明の製造方法は、
「弁作用金属の粉末による陽極チップ体を、その一端面に陽極ワイヤを固着して製造する工程と、前記陽極ワイヤに撥水性を有する熱可塑性合成樹脂製のリング体を被嵌する工程と、前記リング体を前記陽極チップ体の一端面に対して加熱溶融した状態でその厚さを薄くなるように押圧する工程と、前記陽極チップ体に対して化成液への浸漬しての陽極酸化処理にて誘電体膜を形成する工程と、これらに次いで、前記陽極チップ体に対して固体電解質用溶液への浸漬・引き揚げ・焼成にて固体電解質を形成する工程とから成る。」
ことを特徴としている。
【００１９】
更にまた、本発明の固体電解コンデンサは、
「弁作用金属の粉末を焼結した陽極チップ体と、この陽極チップ体における一端面に固着した陽極ワイヤと、前記陽極チップ体に対して誘電体膜及び固体電解質層を下地として形成した陰極側電極膜とで構成したコンデンサ素子を、陽極側リード端子と陰極側リード端子との間に配設し、このコンデンサ素子における陽極ワイヤを、前記陽極側リード端子に固着する一方、前記コンデンサ素子における陰極側電極膜を、前記陰極側リード端子に電気的に接続して成る固体電解コンデンサにおいて、
前記陽極ワイヤに撥水性を有する熱可塑性合成樹脂製のリング体が被嵌され、このリング体は、前記陽極チップ体における一端面に対して、加熱溶融された状態でその厚さが薄くなるように押圧されている。」
ことを特徴としている。
【００２０】
【発明の作用・効果】
このように、陽極ワイヤに被嵌したリング体を、陽極チップ体における一端面に対して、当該リング体を加熱溶融した状態でその厚さが薄くなるように押圧することにより、前記リング体は、陽極チップ体の一端面における凹凸形状の通りに変形しながら、多孔質の組織内への染み込みが溶剤で溶解した合成樹脂を塗布する場合よりも遥かに少ないか、殆どない状態のもとで、この一端面に対して、恰も熱融着するというように、隙間なく密着するとともに、陽極ワイヤの外周面に対しても恰も熱融着するというように、隙間なく密着する。
【００２１】
これに加えて、前記リング体の全体は、その厚さが薄くなるように潰し変形されることになるから、陽極チップ体における一端面からの突出高さを当該リング体におけるからの厚さ寸法よりも低くすることができるとともに、陽極チップ体における一端面に対する密着をより強くすることができる。
【００２２】
従って、本発明によると、陽極チップ体に対する固体電解質層の形成に際して、固体電解質用溶液が、前記リング体と陽極チップ体及び陽極ワイヤとの間から当該リング体の上面側にまで伝い上がることを確実に阻止でき、換言すると、固体電解質層が陽極ワイヤのうちリング体の上面側の部分に形成されることを確実に防止できるから、固体電解コンデンサの完成品として組み立てるに際して、陽極ワイヤに固着する陽極側リード端子と前記固体電解質層との間が電気的にショートして不良品になるという不良品の発生率を大幅に低減でき、この際において、陽極チップ体のうちコンデンサとしての機能を得ることができる実効体積が減少することを、大幅に低減できるのである。
【００２３】
しかも、前記リング体の陽極チップ体における一端面からの突出高さ寸法が低くなることにより、固体電解コンデンサとしての完成品に組み立てるに際して、陽極ワイヤに対して陽極リード端子を固着する場合に、陽極チップ体の一端面から陽極リード端子までの首下寸法を小さくできるから、完成品としての固体電解コンデンサにおける全長寸法が予め決まっている場合には、前記首下寸法を小さくできる分だけ陽極チップ体における長さ寸法を大きくできて、コンデンサ容量の増大を図ることができる。また、コンデンサ容量が予め決まっている場合には、固体電解コンデンサにおける全長寸法を、前記首下寸法を小さくできる分だけ短くできて、小型・軽量化できるのである。
【００２４】
特に、請求項２に記載したように、前記リング体を、熱収縮性を有する熱可塑性合成樹脂製とすることにより、このリング体を、当該リング体が被嵌する陽極ワイヤの外周面に対して、当該リンク体の加熱溶融による収縮にて、陽極チップ体における一端面からの突出高さ寸法をこの一端面に対する押圧にて低くした状態のもとで、隙間なくより強く密着することができる。
【００２５】
この陽極ワイヤに対するより強い密着によって、陽極チップ体に対する固体電解質層の形成に際して、固体電解質用溶液がリング体の上面側にまで伝い上がることをより完全に阻止できるから、不良品発生率の効果をより助長できる利点がある。
【００２６】
【発明の実施の形態】
以下、本発明の実施の形態を、タンタル固体電解コンデンサにおけるコンデンサ素子に適用した場合の図面（図７〜図１５）について説明する。
【００２７】
先ず、タンタルの粉末を、図７に示すように、多孔質の陽極チップ体２に固め成形したのち焼結し、且つ、この陽極チップ体２における一端面２ａからタンタルによる陽極ワイヤ３を突出する。
【００２８】
一方、例えば、融点が約２７０℃のフッ素樹脂等のように、撥水性を有し、且つ、熱による収縮性を有する透明な熱可塑性合成樹脂による素材の板材から打ち抜く等することにより、図７に示すように、内径ｄの貫通孔１４ａを備えた厚さ寸法Ｔで直径Ｄにしたリング体１４を予め製作しておき、このリング体１４を、前記陽極チップ体２における一端面２ａから突出する陽極ワイヤ３のうち陽極チップ体２に対する付け根部に対して、図８及び図９に示すように、被嵌・装着する。
【００２９】
次いで、この陽極チップ体２を、その一端面２ａを上向きにした姿勢に保持し、この姿勢で、図示しない密閉容器内に入れて、この密閉容器内を真空にするか、窒素ガス又はアルゴンガス等のような不活性ガスの雰囲気にした状態のもとで、前記リング体１５の合成樹脂における融点か、或いはこれよりも高い温度、例えば、約２７０〜３００℃に加熱することにより、前記リング体１４を溶融した状態に約３０分間程度維持したのち常温まで冷却する。
【００３０】
このリング体１４の加熱溶融により、このリング体１４は、陽極チップ体２における一端面２ａにおける凹凸形状の通りに変形しながら、多孔質の組織内への染み込むが溶剤で溶解した合成樹脂を塗布する場合よりも遥かに少ないか、殆どない状態のもとで、この一端面２ａに対して、恰も熱融着するというように、隙間なく密着するとともに、陽極ワイヤ３の外周面に対しても、恰も熱融着するというように、隙間なく密着することになる。
【００３１】
この場合において、前記リング体１４を、熱収縮性を有する熱可塑性合成樹脂製にすることにより、このリング体１４は、前記した加熱により、陽極ワイヤ３に向かって収縮して、その内径ｄを窄めることにより、陽極ワイヤ３の外周面に対してより強く密着することになる。
【００３２】
しかし、リング体１４が、加熱にて陽極ワイヤ３の外周面に向かって収縮することは、陽極ワイヤ３の外周面に対してより強く且つ確実に密着することができるものの、その反面、このリング体１４のうち陽極ワイヤ３の外周面に接触する部分が、図１０に示すように、陽極チップ体２における一端面２ａから盛り上がることにより、前記一端面２ａからの突出高さ寸法Ｔ０が、リング体１４における元々の厚さ寸法Ｔよりも増大することになる。
【００３３】
そこで、本発明においては、前記リング体１４を、前記したように加熱溶融した状態で、図１１及び図１２に示すように、陽極ワイヤ３を挟んで左右方向に開閉動するように配設した一対の押圧片Ｅ１，Ｅ２により、陽極チップ体２における一端面２ａに対して押圧することにした。
【００３４】
この押圧により、リング体１４は、その直径がＤからＤ１に大きく、その厚さＴが薄くなるように変形されるから、この押圧した状態で常温まで冷却することにより、図１３に示すように、前記リング体１４の陽極チップ体２における一端面１ａからの突出高さＷを当該リング体におけるからの厚さ寸法Ｔよりも低くすることができるとともに、陽極チップ体２における一端面２ａに対する密着をより強くすることができる。
【００３５】
なお、前記リング体１４を、透明な合成樹脂製にすることにより、前記した加熱溶融によって陽極リング体２と陽極ワイヤ３との両方に対して隙間なく確実に密着しているか否かを、外観から容易に識別することができる。
【００３６】
次いで、前記陽極チップ体２を、前記従来と同様に、図４に示すように、りん酸水溶液等の化成液Ａに浸漬し、この状態で、前記化成液Ａ中の電極Ｂと、前記陽極ワイヤ２との間に直流電流を印加するという陽極酸化処理を行うことにより、前記陽極チップ体２における各金属粒子の表面に五酸化タンタル等の誘電体膜を形成するとともに、前記陽極ワイヤ３のうち陽極チップ体２に対する付け根部にも五酸化タンタル等の誘電体膜を形成する。
【００３７】
なお、前記誘電体膜２ａを形成するという陽極酸化処理の工程は、前記リング体１４を被嵌したのち押圧しながら加熱溶融する工程の後において行うようにしてもよい。
【００３８】
次いで、前記陽極チップ体２を、前記従来と同様に、図５に示すように、硝酸マンガン水溶液Ｃに対し浸漬して、硝酸マンガン水溶液Ｃを陽極チップ体２の内部まで浸透したのち硝酸マンガン水溶液Ｃから引き揚げて焼成することを複数回にわたって繰り返すことにより、前記陽極チップ体２における誘電体膜の表面に、二酸化マンガン等の金属酸化物による固体電解質層を形成する。
【００３９】
前記リング体１４は、撥水性を有する合成樹脂製であることに加えて、前記したように、陽極チップ体２の一端面２ａ及び陽極ワイヤ３の外周面に対して隙間なく密着していることにより、前記固体電解質層を形成する工程において、固体電解質用溶液であるところの硝酸マンガン水溶液が、リング体１４と陽極チップ体２との間を通って当該リング体１４の上面側にまで伝い上がることを確実に阻止することができるから、固体電解質層が陽極ワイヤ２のうちリング体１４の上面側の部分にまでも陽極チップ体２における固体電解質層と連続した状態で形成されることを確実に低減できる。
【００４０】
この場合において、前記リング体１４を、熱収縮性の熱可塑性合成樹脂にして、その加熱溶融にて陽極ワイヤ３の外周面に対しても隙間なくより強く密着することにより、前記固体電解質層を形成する工程において、固体電解質用溶液であるところの硝酸マンガン水溶液が、リング体１４と陽極チップ体２及び陽極ワイヤ３との間を通って当該リング体１４の上面側にまで伝い上がることを更に確実に阻止することができるから、固体電解質層が陽極ワイヤ２のうちリング体１４の上面側の部分にまでも陽極チップ体２における固体電解質層と連続した状態で形成されるのを低減できることを更に助長できるのである。
【００４１】
そして、前記固体電解質層を形成する工程を完了すると、前記従来と同様に、前記陽極チップ体２における表面のうち前記一端面２ａを除く部分に、グラファイト層と下地とし銀又はニッケル等の金属層を上層とする陰極側電極膜４を形成することにより、コンデンサ素子１に仕上げられる。
【００４２】
このようにして製造されたコンデンサ素子１を、図１４に示すように、左右一対のリード端子５，６の間に、当該コンデンサ素子１における陽極ワイヤ３を一方の陽極側リード端子５に対して溶接等に固着するように配設し、このコンデンサ素子１における陰極側電極膜４に、他方の陰極側リード端子６を直接に電気的に接続する一方、これらの全体を合成樹脂製のパッケージ体７にて密封することにより、固体電解コンデンサ１００に組み立てる。
【００４３】
或いは、前記コンデンサ素子１を、図１５に示すように、左右一対のリード端子５，６の間に、当該コンデンサ素子１における陽極ワイヤ３を一方の陽極側リード端子５に対して溶接等に固着するように配設し、このコンデンサ素子１における陰極側電極膜４と、他方の陰極側リード端子６との間を、過電流又は温度の上昇によって溶断するようにした安全ヒューズ線８を介して電気的に接続する一方、これらの全体を合成樹脂製のパッケージ体９にて密封することにより、安全ヒューズ付き固体電解コンデンサ２００に組み立てる。
【００４４】
この固体電解コンデンサ１００，２００への組み立てに際して、前記コンデンサ素子１において、その陽極チップ体２の一端面２ａにおけるリング体１４が前記一端面２ａより突出する高さ寸法Ｗを、前記したように、陽極チップ体２における多孔質の組織内への合成樹脂の染み込みを少なくできる状態のもとで、当該リング体１５における厚さ寸法Ｔよりも低くすることができる。
【００４５】
これにより、陽極チップ体２における一端面２ａから陽極側リード端子５までの首下寸法Ｓを、前記リング体１４における一端面２ａからの突出高さ寸法Ｗを低くできる分だけ小さくできるから、完成品としての固体電解コンデンサ１００，２００における全長寸法Ｌ１，Ｌ２が予め決まっている場合には、前記首下寸法Ｓを小さくできる分だけ陽極チップ体２の長さ寸法Ｈを大きくできて、コンデンサ容量の増大を図ることができる。
【００４６】
また、コンデンサ容量が予め決まっている場合には、固体電解コンデンサ１００，２００における全長寸法Ｌ１，Ｌ２を、前記首下寸法Ｓを小さくできる分だけ短くできて、小型・軽量化できる。
【図面の簡単な説明】
【図１】従来における固体電解コンデンサを示す縦断正面図である。
【図２】従来における安全ヒューズ付き固体電解コンデンサを示す縦断正面図である。
【図３】コンデンサ素子を構成する陽極チップ体を示す斜視図である。
【図４】前記陽極チップ体に対して誘電体膜を形成するための陽極酸化処理を行っている状態を示す図である。
【図５】前記陽極チップ体に対して固体電解質層を形成している状態を示す図である。
【図６】従来の場合において、前記陽極チップ体の陽極ワイヤに合成樹脂によるリング体又は被覆を設けた状態を示す縦断正面図である。
【図７】本発明において陽極チップ体とリング体とを示す縦断正面図である。
【図８】本発明において陽極チップ体の陽極ワイヤの付け根部にリング体を被嵌した状態を示す斜視図である。
【図９】図８のＩＸ−ＩＸ視断面図である。
【図１０】本発明において前記陽極ワイヤに被嵌したリング体を加熱溶融した後の状態を示す縦断正面図である。
【図１１】前記リング体を加熱溶融して押圧している状態を示す斜視図である。
【図１２】図１１のＸＩＩ　−ＸＩＩ　視断面図である。
【図１３】前記リング体を加熱溶融して押圧したあとの状態を示す縦断正面図である。
【図１４】本発明による固体電解コンデンサを示す縦断正面図である。
【図１５】本発明による安全ヒューズ付き固体電解コンデンサを示す縦断正面図である。
【符号の説明】
１　　　　　　　　　　　コンデンサ素子
２　　　　　　　　　　　陽極チップ体
２ａ　　　　　　　　　　陽極チップ体の一端面
３　　　　　　　　　　　陽極ワイヤ
４　　　　　　　　　　　陰極側電極膜
５　　　　　　　　　　　陽極側リード端子
６　　　　　　　　　　　陰極側リード端子
７，９　　　　　　　　　パッケージ体
８　　　　　　　　　　　安全ヒューズ線
１４　　　　　　　　　　リング体
１００　　　　　　　　　固体電解コンデンサ
２００　　　　　　　　　安全ヒューズ付き固体電解コンデンサ
Ｅ１，Ｅ２　　　　　　　押圧片
【図１】
2004047640.tif 000003
【図２】
2004047640.tif 000004
【図３】
2004047640.tif 000005
【図４】
2004047640.tif 000006
【図５】
2004047640.tif 000007
【図６】
2004047640.tif 000008
【図７】
2004047640.tif 000009
【図８】
2004047640.tif 000010
【図９】
2004047640.tif 000011
【図１０】
2004047640.tif 000012
【図１１】
2004047640.tif 000013
【図１２】
2004047640.tif 000014
【図１３】
2004047640.tif 000015
【図１４】
2004047640.tif 000016
【図１５】
2004047640.tif 000017